(57)【特許請求の範囲】
【請求項１】
下記（Ａ）〜（Ｃ）のみからなる、医薬品包装用ポリ塩化ビニル系シート。
（Ａ）：塩化ビニル系樹脂
（Ｂ）：下記式（Ｉ）で表される化合物（Ｉ）またはその互変異性体
（Ｃ）：
顔料、
ブチルアクリレート−メチル（メタ）アクリレート共重合体、ブチルアクリレート−スチレン−メチル（メタ）アクリレート共重合体、エチレン−酢酸ビニル共重合体、メチルメタクリレート−ブタジエン−スチレン共重合体、アクリロニトリル−ブタジエン−スチレン共重合体、エポキシ変性エチレン−プロピレン共重合体、スチレン−ブタジエン共重合体、スチレン−イソプレン共重合体、スチレン−エチレン−ブチレン共重合体およびスチレン−エチレン−プロピレン共重合体から選ばれる少なくとも１種の耐衝撃性改良樹脂、
エポキシ化エステル系可塑剤、
脂肪酸アルコールエステル、
アクリル系加工助剤、ならびに、
カルシウムの金属化合物、バリウムの金属化合物および亜鉛の金属化合物から選ばれる少なくとも１種の安定剤
から選ばれる少なくとも１種
【化１】
0006564569.tif 000009
（式（Ｉ）中、Ｒ1およびＲ3はそれぞれ独立に、炭素数６〜１８のアリール基、炭素数１〜１８のアルキル基、炭素数７〜１８のアラルキル基、アルキル基の少なくとも１部がハロゲン原子または酸素原子で置換された基（但し、該基の炭素数は１〜１８である。）、ヒドロキシ基、または、アリール基の少なくとも１部がアルコキシ基で置換された基（但し、該基の炭素数は７〜１８である。）であり、Ｒ2は、単結合、炭素数１〜１８のアルキレン基または炭素数７〜１８のアラルキレン基であり、Ｒ1〜Ｒ3は互いに結合していてもよく、Ｒ2において２量体を形成してもよい。）
【請求項２】
塩化ビニル系樹脂１００質量部に対する前記化合物（Ｉ）またはその互変異性体の含有量が０．０１〜２．０質量部である、請求項１に記載の医薬品包装用ポリ塩化ビニル系シート。
【請求項３】
医薬品を包装するためのブリスターパック用シートである、請求項１または２に記載の医薬品包装用ポリ塩化ビニル系シート。
【発明の詳細な説明】
【技術分野】
【０００１】
本発明は、医薬品包装用ポリ塩化ビニル系シートに関する。
【背景技術】
【０００２】
従来から、医薬品の包装用シートとして、ポリ塩化ビニル（ＰＶＣ）シートなどが用いられており、現在市場における医薬品包装用シートも、このＰＶＣシートが主に使用されている。
【０００３】
ＰＶＣは、成形加工時等の熱により、変色しやすい傾向にあるため、従来から前記ＰＶＣシートには、この変色を防止するために安定剤が使用されており、この安定剤として、有機スズ系安定剤が知られている（例えば、特許文献１）。
現在の市場で使用されている医薬品包装用ＰＶＣシートもその多くが、ジオクチルスズ等のスズ系安定剤を含むシートである。
【０００４】
このような医薬品包装用シートには、安全性はもちろんのこと、成形性や透明性の他に、内容物の性質に応じて、様々な特性（低酸素透過性、防湿性、紫外線カット性など）などが求められている。
特に、医薬品という取扱いに繊細さが求められる用途に用いられるシートには、例えば、該シートに臭気がある場合には、該シートで包装される医薬品自体の性質に問題があるのではないかと医薬品の使用者に疑義が生じることになることもあるため、臭気が少ないことが要求されている。
【先行技術文献】
【特許文献】
【０００５】
【特許文献１】特開平０６−２７０９３０号公報
【発明の概要】
【発明が解決しようとする課題】
【０００６】
しかしながら、従来の医薬品包装用ポリ塩化ビニル系シートには、特有の臭気があった。また、特に従来の医薬品包装用ポリ塩化ビニル系シートからブリスターパックを形成する際には、熱等を加える必要があるが、この際に、臭気が生じやすく、ブリスターパック作成者の衛生面や作業環境面などからも、臭気の発生を抑える必要があった。さらに、形成されたブリスターパックは、その形状から、ポケット内に臭気が残りやすく、このポケット内に医薬品が収容されるため、このポケット内の臭気残りを低減する必要もあった。
【０００７】
本発明は、前記問題に鑑みてなされたものであり、従来と同程度の熱安定性等の安定性を維持したまま、臭気の少ない医薬品包装用ポリ塩化ビニル系シートを提供することを課題とする。
【課題を解決するための手段】
【０００８】
本発明者らは前記課題を解決するため鋭意研究を行った結果、特定の化合物を含む医薬品包装用ポリ塩化ビニル系シートによれば、前記課題を解決できることを見出し、本発明を完成するに至った。
本発明の構成例は以下のとおりである。
【０００９】
［１］  下記式（Ｉ）で表される化合物（Ｉ）またはその互変異性体を含む、医薬品包装用ポリ塩化ビニル系シート。
【００１０】
【化１】
0006564569.tif 000002
（式（Ｉ）中、Ｒ1およびＲ3はそれぞれ独立に、炭素数６〜１８のアリール基、炭素数１〜１８のアルキル基、炭素数７〜１８のアラルキル基、アルキル基の少なくとも１部がハロゲン原子または酸素原子で置換された基（但し、該基の炭素数は１〜１８である。）、ヒドロキシ基、または、アリール基の少なくとも１部がアルコキシ基で置換された基（但し、該基の炭素数は７〜１８である。）であり、Ｒ2は、単結合、炭素数１〜１８のアルキレン基または炭素数７〜１８のアラルキレン基であり、Ｒ1〜Ｒ3は互いに結合していてもよく、Ｒ2において２量体を形成してもよい。）
【００１１】
［２］  塩化ビニル系樹脂１００質量部に対する前記化合物（Ｉ）またはその互変異性体の含有量が０．０１〜２．０質量部である、［１］に記載の医薬品包装用ポリ塩化ビニル系シート。
【００１２】
［３］  医薬品を包装するためのブリスターパック用シートである、［１］または［２］に記載の医薬品包装用ポリ塩化ビニル系シート。
【発明の効果】
【００１３】
本発明によれば、安全性に優れることはもちろんのこと、従来と同程度の熱安定性等の安定性を維持したまま、低毒性の材料からなり、紫外線カット能および透明性に優れ、特に、臭気の少ない医薬品包装用ポリ塩化ビニル系シートを提供することができる。また、本発明の医薬品包装用ポリ塩化ビニル系シートを用いることで、熱等を加えてブリスターパックを形成する場合であっても、臭気が発生し難く、ポケット内の臭気残りが生じ難いため、ブリスターパック作成者の衛生面や作業環境面で優れ、さらに、医薬品使用者にも、医薬品に対する疑義や不快な思いを生じさせにくいブリスターパックを提供することができる。さらに、本発明の医薬品包装用ポリ塩化ビニル系シートによれば、低温でブリスターパックを形成することができる。
【図面の簡単な説明】
【００１４】
【図１】図１は、実施例１および比較例１で得られた樹脂シートの全光線透過曲線を示す図である。
【発明を実施するための形態】
【００１５】
≪医薬品包装用ポリ塩化ビニル系シート≫
本発明の医薬品包装用ポリ塩化ビニル系シート（以下単に「ＰＶＣシート」ともいう。）は、下記式（Ｉ）で表される化合物（Ｉ）またはその互変異性体（以下、化合物（Ｉ）およびその互変異性体を併せて「化合物（Ａ）」ともいう。）を含み、具体的には、化合物（Ａ）および塩化ビニル系樹脂（Ｂ）を含む。
【００１６】
＜化合物（Ａ）＞
従来の医薬品包装用ポリ塩化ビニル系シートには、特有の臭気があった。本発明者がこの臭気を低減するために鋭意検討した結果、従来から使用されていた安定剤、特にスズ系安定剤が医薬品包装用ポリ塩化ビニル系シートの臭気の一因となっていることを発見した。そこで、本発明者が鋭意実験を行い、前記化合物（Ａ）を用いることで、従来の安定剤が有していた、塩化ビニル系樹脂の熱による劣化等に対する優れた安定性と同程度あるいはそれ以上の安定性を有しながらも、低臭気のＰＶＣシートが得られ、さらには、紫外線カット能および透明性にも優れるＰＶＣシートが得られることを見出した。
もちろん、本発明者は、これらのことを見出しただけでなく、前記化合物（Ａ）を用いても安全性に問題がなく、医薬品包装用として使用できることを確認している。
【００１７】
また、スズ系安定剤は、ＰＶＣの熱安定性に対し優れた効果を発揮し、安価である等の点で使用されてきたが、近年その毒性が発見され、今後その使用量が制限される可能性がある。
しかしながら、医薬品を市場に投入する際には該医薬品の承認申請を得る必要があり、この場合、該医薬品の包装材とともに承認申請を受ける必要があるが、この承認を得るためには、莫大な金額がかかるため、スズ系安定剤を含んでいても特に問題の生じていない現状において、現在市場で使用されている医薬品包装用シートを変更することは行われてこなかった。
従って、スズ系安定剤の代わりに化合物（Ａ）を用い、スズ系安定剤を用いた場合と同程度あるいはそれ以上の優れた安定性を有しながらも、安全性、低臭気、紫外線カット能および透明性に優れる本発明のＰＶＣシートは、産業上、特に医薬品包装分野において有用である。つまり、本発明では、スズ系安定剤を用いないことが好ましい。
【００１８】
前記化合物（Ａ）は、本発明のＰＶＣシートに含まれる塩化ビニル系樹脂（Ｂ）の安定化剤として使用され、具体的には、低臭気の医薬品包装用ポリ塩化ビニル系シートのための樹脂安定化剤として使用される。
このような化合物（Ａ）を用いることで、従来から使用されていたスズ系安定剤を用いなくても、従来と同程度あるいはそれ以上の熱安定性等の安定性を維持したまま、低毒性の材料からなり、特に、臭気が少なく、紫外線カット能、可視光透過性および透明性に優れる医薬品包装用ポリ塩化ビニル系シートを得ることができる。
さらに、このような化合物（Ａ）を用いることで、低温でブリスターパックを形成できるＰＶＣシートを得ることができる。
【００１９】
ケトン類は、通常不快なにおいの元となる化合物の一種であるが、本発明では、理由は明らかではないが、このようなケトン類を用いても樹脂シートの臭気を低減することができる。
【００２０】
【化２】
0006564569.tif 000003
【００２１】
前記式（Ｉ）中、Ｒ1およびＲ3はそれぞれ独立に、炭素数６〜１８のアリール基、炭素数１〜１８のアルキル基、炭素数７〜１８のアラルキル基、アルキル基の少なくとも１部がハロゲン原子または酸素原子で置換された基（但し、該基の炭素数は１〜１８である。）、ヒドロキシ基、または、アリール基の少なくとも１部がアルコキシ基で置換された基（但し、該基の炭素数は７〜１８である。）である。
【００２２】
前記炭素数６〜１８のアリール基としては、炭素数６〜１２のアリール基が好ましく、フェニル基、ビフェニル基およびナフチル基等が挙げられる。
【００２３】
前記炭素数１〜１８のアルキル基としては、炭素数１〜１２のアルキル基が好ましく、メチル基、エチル基、ｎ−プロピル基、イソプロピル基、ｎ−ブチル基、ｓｅｃ−ブチル基、ｔｅｒｔ−ブチル基、ｎ−ペンチル基、ｎ−ヘキシル基、ｎ−ヘプチル基およびｎ−オクチル基等が挙げられる。
【００２４】
前記炭素数７〜１８のアラルキル基としては、炭素数７〜１２のアラルキル基が好ましく、ベンジル基、フェニルメチル基およびフェニルエチル基等が挙げられる。
【００２５】
前記アルキル基の少なくとも１部がハロゲン原子または酸素原子で置換された基（但し、該基の炭素数は１〜１８である。）としては、炭素数１〜１２の基が好ましく、アルキル基の少なくとも１部がヒドロキシ基、カルボキシル基またはアシル基などの基で置換された基等が挙げられ、具体的には、−ＣＦ3、−ＣＣｌ3、−Ｏ−ＣＨ3、−Ｏ−Ｃ2Ｈ5、−ＣＨ2ＣＯＯＣＨ3、−ＣＨ2ＣＯＯＣ2Ｈ5等が挙げられる。
【００２６】
前記アリール基の少なくとも１部がアルコキシ基で置換された基（但し、該基の炭素数は７〜１８である。）としては、炭素数７〜１２の基が好ましく、−Ｐｈ−Ｏ−ＣＨ3、−Ｐｈ−Ｏ−Ｃ2Ｈ5（但し、ｐｈはベンゼン環を表す。）等が挙げられる。
【００２７】
前記式（Ｉ）中、Ｒ2は、単結合、炭素数１〜１８のアルキレン基または炭素数７〜１８のアラルキレン基である。
【００２８】
炭素数１〜１８のアルキレン基としては、炭素数１〜１２のアルキレン基が好ましく、炭素数１〜６のアルキレン基がより好ましく、メチレン基、エチレン基、メチルメチレン基、プロピレン基、メチルエチレン基、ジメチルメチレン基、ブチレン基、メチルプロピレン基、メチルプロピレン基等が挙げられる。
【００２９】
炭素数７〜１８のアラルキレン基としては、炭素数７〜１２のアラルキレン基が好ましく、フェニルメチレン基、フェニルエチレン基、フェニルプロピレン基等が挙げられる。
【００３０】
前記式（Ｉ）において、Ｒ1〜Ｒ3は互いに結合していてもよく、Ｒ2において２量体を形成してもよい。このような化合物としては、シクロヘキサン−１，３−ジオン、ビスアセチルアセトン、５，５'−ジメチルシクロヘキサン−１，３−ジオン、２，２’−メチレンビスシクロヘキサン−１，３−ジオン、２−ベンジルシクロヘキサン−１，３−ジオン等が挙げられる。
【００３１】
前記化合物（Ｉ）としては、熱安定性等により優れ、紫外線カット能に優れるＰＶＣシートが得られる等の点から、Ｒ1およびＲ3が炭素数６〜１２のアリール基であり、Ｒ2が炭素数１〜６のアルキレン基である化合物（ｉ）が好ましく、さらには、低臭気、熱安定性および紫外線カット能に優れ、医薬品包装用のシートとしてより好適に用いることができる等の点から、Ｒ1およびＲ3がフェニル基であり、Ｒ2がメチレン基である化合物（ｉｉ）がより好ましい。
【００３２】
前記化合物（Ｉ）の互変異性体としては、化合物（Ｉ）のケト−エノール互変異性により得られる異性体が挙げられる。
【００３３】
前記化合物（Ａ）としては、高熱安定性、低臭気および高紫外線カット能に優れるＰＶＣシートを得ることができる等の点から、化合物（Ｉ）、さらには化合物（ｉ）、特に化合物（ｉｉ）が好ましい。
【００３４】
前記化合物（Ａ）は、従来公知の方法で合成して得た化合物を用いてもよく、市販品を用いてもよい。
【００３５】
本発明のＰＶＣシートにおいて、前記化合物（Ａ）の含有量は、塩化ビニル系樹脂１００質量部に対し、好ましくは０．０１〜２．０質量部であり、より好ましくは０．０１〜１．０質量部であり、さらに好ましくは０．０１〜０．７質量部であり、特に好ましくは０．０１〜０．５質量部である。
化合物（Ａ）の含有量が前記範囲にあると、より、高熱安定性、低臭気、高紫外線カット能および高透明性にバランス良く優れるＰＶＣシートを得ることができ、特に、ブリスターパック用として好適なＰＶＣシートを得ることができる。
【００３６】
本発明のＰＶＣシートに含まれる化合物（Ａ）は、１種単独であってもよく、２種以上であってもよい。
【００３７】
＜塩化ビニル系樹脂（Ｂ）＞
本発明のＰＶＣシートに含まれる塩化ビニル系樹脂（Ｂ）としては、特に制限されず、従来公知の、医薬品包装用のシートに使用されてきた塩化ビニル系樹脂であればよい。
なお、本発明のＰＶＣシートに含まれる樹脂（Ｂ）は、１種単独であってもよく、２種以上であってもよい。
【００３８】
前記塩化ビニル系樹脂としては、塩化ビニルを原料として得られる樹脂であれば特に制限されず、塩化ビニルの単独重合体または塩化ビニルと他のモノマーとの共重合体が挙げられる。
【００３９】
前記他のモノマーとしては、特に限定されないが、例えば、エチレン、プロピレン、アクリロニトリル、酢酸ビニル、マレイン酸またはそのエステル、アクリル酸またはそのエステル、メタクリル酸またはそのエステルおよび塩化ビニリデンが挙げられる。
【００４０】
また、前記塩化ビニル系樹脂としては、前記単独重合体または共重合体が部分的に架橋された樹脂であってもよい。また、塩化ビニル系樹脂のポリマーブレンド物、例えば、塩化ビニル樹脂とポリ塩化ビニリデンからなるポリマーブレンド物を用いてもよい。
これらのうち、塩化ビニルの単独重合体が好ましい。
【００４１】
前記塩化ビニル系樹脂のＪＩＳ  Ｋ  ６７２０−２に基づいて測定した平均重合度は、熱安定性および成形性に優れるＰＶＣシートが得られる等の点から、好ましくは５００〜５０００であり、より好ましくは５００〜２０００である。
【００４２】
前記樹脂（Ｂ）は、従来公知の方法で合成して得た樹脂であってもよく、市販品でもよい。
【００４３】
＜他の成分（Ｃ）＞
本発明のＰＶＣシートは、必要に応じて、化合物（Ａ）および樹脂（Ｂ）以外の他の成分（Ｃ）を、本発明の効果を損なわない範囲で含んでいてもよい。
【００４４】
他の成分（Ｃ）としては、例えば、酸化防止剤、熱安定剤や耐光安定剤などの安定剤、紫外線散乱剤、顔料、帯電防止剤、滑剤、柔軟剤、可塑剤、加工助剤が挙げられる。
これらの他の成分（Ｃ）は、それぞれ、１種単独で本発明のＰＶＣシートに使用してもよく、２種以上を本発明のＰＶＣシートに使用してもよい。
【００４５】
本発明のＰＶＣシートは、化合物（Ａ）を含むため、従来の医薬品包装用ポリ塩化ビニル系シートに用いられてきた、ベンゾフェノン系紫外線吸収剤、ベンゾトリアゾール系紫外線吸収剤、サリシレート系紫外線吸収剤、トリアジン系紫外線吸収剤およびベンゾエート系紫外線吸収剤などの有機系紫外線吸収剤を含まなくても所望の紫外線カット能を有する。このため、安全性に優れ、ブリードアウト成分の少ないＰＶＣシートが得られる等の点からは、本発明のＰＶＣシートは、有機系紫外線吸収剤を含まないことが好ましい。
また、本発明のＰＶＣシートは、化合物（Ａ）を含むため、さらに、安全性に優れ、ブリードアウト成分の少ないＰＶＣシートを得ることを目的とする場合には、本発明のＰＶＣシートは、紫外線吸収剤や紫外線散乱剤を含まないことが好ましい。
【００４６】
〈柔軟剤〉
前記柔軟剤としては、ＰＶＣシートに従来用いられてきた柔軟剤を使用することができ、特に制限されないが、得られるＰＶＣシートの耐衝撃性を向上させる等の点から、ブチルアクリレート−メチル（メタ）アクリレート共重合体、ブチルアクリレート−スチレン−メチル（メタ）アクリレート共重合体、エチレン−酢酸ビニル共重合体、メチルメタクリレート−ブタジエン−スチレン共重合体、アクリロニトリル−ブタジエン−スチレン共重合体、エポキシ変性エチレン−プロピレン共重合体、スチレン−ブタジエン共重合体、スチレン−イソプレン共重合体、スチレン−エチレン−ブチレン共重合体、スチレン−エチレン−プロピレン共重合体等の耐衝撃性改良樹脂が好ましい。
【００４７】
〈可塑剤〉
前記可塑剤としては、ＰＶＣシートに従来用いられてきた可塑剤を使用することができ、特に制限されないが、ジ−２−エチルヘキシルフタレート（ＤＯＰ）、ジブチルフタレート（ＤＢＰ）、ジヘプチルフタレート（ＤＨＰ）、ジイソデシルフタレート（ＤＩＤＰ）等のフタル酸エステル系可塑剤；ジ−２−エチルヘキシルアジペート（ＤＯＡ）、ジイソブチルアジペート（ＤＩＢＡ）、ジブチルアジペート（ＤＢＡ）等の脂肪酸エステル系可塑剤；エポキシ化アマニ油、エポキシ化大豆油、エポキシ化ヒマシ油、エポキシ化サフラワー油、エポシキ化アマニ油脂肪酸ブチル、エポキシステアリン酸オクチル等のエポキシ化エステル系可塑剤；トリ−２−エチルヘキシルトリメリテート（ＴＯＴＭ）、トリイソノニルトリメリテート（ＴＩＮＴＭ）等のトリメリット酸エステル系可塑剤；トリメチルホスフェート（ＴＭＰ）、トリエチルホスフェート（ＴＥＰ）等のリン酸エステル系可塑剤などが挙げられる。これらの中でも、ＰＶＣシートの成形性、加工性等の点から、エポキシ化エステル系可塑剤が好ましい。
【００４８】
〈滑剤〉
前記滑剤としては、ＰＶＣシートに従来用いられてきた滑剤を使用することができ、特に制限されないが、ジメチルポリシロキサン、脂肪酸アルコールエステル、低分子ポリエチレンなどが挙げられ、ＰＶＣシートの加工性等の点から、脂肪酸アルコールエステルが好ましい。
前記脂肪酸アルコールエステルとしては、グリセリンと脂肪酸の１〜３価のエステル系化合物であることが好ましく、例えば、ステアリン酸モノグリセライド、ステアリン酸ジグリセライド、ステアリン酸トリグリセライド等のステアリン酸グリセライド滑剤、オレイン酸グリセライド滑剤、パルチミン酸グリセライド滑剤が挙げられる。
【００４９】
〈加工助剤〉
前記加工助剤としては、ＰＶＣシートに従来用いられてきた加工助剤を使用することができ、特に制限されないが、メチルメタクリレート・エチルアクリレート共重合体、高分子量のポリメチルメタクリレート等のアクリル系加工助剤が好ましい。
【００５０】
〈安定剤〉
前記安定剤としては、ＰＶＣシートに従来用いられてきた安定剤を使用することができ、特に制限されないが、リチウム、ナトリウム、カリウム、マグネシウム、カルシウム、アルミニウム、バリウム、亜鉛等の金属化合物、有機亜リン酸エステル、多価アルコール、フェノール系化合物、エポキシ系化合物、有機ホスファイト化合物が挙げられ、安全性および安定性に優れるＰＶＣシートが得られる等の点から、カルシウム、バリウム、亜鉛等の金属化合物が好ましい。
【００５１】
＜ＰＶＣシートの物性等＞
本発明のＰＶＣシートの形状は特に制限されず、所望の用途に応じて適宜選択すればよい。
本発明のＰＶＣシートの厚みも特に制限されないが、ブリスターパックへの成形性等の点から、好ましくは３０〜５００μｍであり、より好ましくは５０〜３００μｍである。
【００５２】
本発明のＰＶＣシートの臭気は、好ましくは１５ｐｐｃ以下であり、より好ましくは１０ｐｐｃ以下である。
前記臭気は、本発明のＰＶＣシートから２．０ｇの試験片を切り出し、該試験片を容量２２ｍＬの大きさの容器に入れ密封し、１４０℃で５分間加熱し、加熱により生じた気体６００μＬをＧＣ/ＭＳで測定した時に、空気のピーク面積を１００とした場合の該試験片からの全発生ガス成分のピーク面積の合計割合を示し、具体的には、下記実施例に記載の方法で測定することができる。
臭気量が前記範囲にあるＰＶＣシートは、従来の医薬品包装用ポリ塩化ビニル系シートに比べかなり臭気が改善されたシートであり、このようなＰＶＣシートは、医薬品の包装用として特に好適に使用することができる。
【００５３】
本発明のＰＶＣシートは、厚みが２５０μｍの場合に、分光光度計を用いて測定した波長２２０〜３８０ｎｍの光の透過率の最大値が、好ましくは１０％以下であり、より好ましくは５％以下である。前記波長２２０〜３８０ｎｍの光の透過率の最大値は、具体的には、下記実施例に記載の方法で測定することができる。
医薬品には、光、特に紫外線により、該医薬品の効能が変化してしまうものがあり、医薬品包装用のポリ塩化ビニル系シートには、高い紫外線カット能が要求されているが、透過率が前記範囲にあるＰＶＣシートは、紫外線カット能に優れ、医薬品の包装用として特に好適に使用することができる。
【００５４】
本発明のＰＶＣシート（厚み２５０μｍ）を、温度２３０℃、圧力１００ｋｇｆで加熱・加圧した時の、分光測色計（コニカミノルタ（株）製、ＣＭ−２６００ｄ）を用いて測定したＹＩ値（イエローインデックス）は、好ましくは２０以下であり、より好ましくは１４以下である。前記ＹＩ値は、具体的には、下記実施例に記載の方法で測定することができる。
ＹＩ値が前記範囲にあるＰＶＣシートは、安定性、特に熱安定性に優れ、医薬品の包装用として特に好適に使用することができる。
【００５５】
＜ＰＶＣシートの製造方法＞
本発明のＰＶＣシートは、化合物（Ａ）、樹脂（Ｂ）および必要に応じて他の成分（Ｃ）を含む樹脂組成物を、例えば、溶融成形法など公知の手法によってシート状に成形することで製造することができる。
【００５６】
＜多層型シート＞
本発明のＰＶＣシートは、該シート単層で用いてもよいが、必要に応じて、本発明のＰＶＣシートの片面または両面に、酸素バリア層などのガスバリア層、ガス吸収層、防湿層、遮光層、ブリードアウト防止層などの層が積層された多層型シートとして用いてもよい。
【００５７】
前記多層型シートは、従来公知の積層体の製造方法と同様の方法で製造することができる。例えば、前記多層型シートは、本発明のＰＶＣシートの片面または両面に、前記各層を形成するシートを重ね合せた後に熱融着したり、各層を形成するシートを接着剤層などを介して、貼着したりして製造することができる。ここで、得られる多層型シートの層間密着性を良くするために、多層型シートを形成するいずれかの層の表面を、予めコロナ処理、低温プラズマ処理、イオンボンバード処理、薬品処理、溶剤処理などの方法で前処理しておいてもよい。
【００５８】
また、前記多層型シートは、化合物（Ａ）、樹脂（Ｂ）および必要に応じて他の成分（Ｃ）を含む樹脂組成物と、前記各層を形成する組成物とを用い、多層Ｔダイ法や多層インフレーション法等の共押出成形法、押出コーティング、ドライラミネーション、ヒートラミネーション、湿式流延法や乾式流延法等のキャスティング法、カレンダー法などの一般的な多層シート成形法により製造することもできる。
【００５９】
前記多層型シートの厚さは、所望の用途により適宜選択すればよいが、通常１５０μｍ〜５００μｍ、好ましくは１８０μｍ〜３５０μｍの範囲である。このような厚さであれば、前記多層型シートから成形性よくブリスターパックを製造することができる。
【００６０】
＜ブリスターパック＞
本発明のＰＶＣシートは、熱安定性等の安定性に優れるため、また、低温での成形性に優れるため、ブリスターパックを容易に形成することができる。従って、本発明のＰＶＣシートを用いることで、ブリスターパック製造時の製造コストが安く、透明性に優れる等のブリスターパックを容易に得ることができる。また、ブリスターパックを低温で成形できるため、高温成形の際に生じやすい臭気の発生やフィルム性能の低下を抑制することができる。
【００６１】
本発明のＰＶＣシートや前記多層型シートから、ブリスターパックを製造する方法は特に制限されないが、例えば、公知の成形方法でポケットを形成し、各ポケットに医薬品を装填し、装填された医薬品を密封するように、本発明のＰＶＣシートや前記多層型シートとシール材（蓋材）とを接着することでブリスターパックを製造することができる。
【００６２】
ここで、本発明のＰＶＣシートや前記多層型シートにポケットを形成する方法は、具体的には、以下の方法等が挙げられる。
・加熱圧空成形法：本発明のＰＶＣシートや前記多層型シートを高温、高圧のエアーが供給される孔を有する下型と、ポケット形状の凹部を有する上型との間に挟み、加熱軟化させながらエアーを供給してポケットを形成する方法
・プレヒーター平板式圧空成形法：本発明のＰＶＣシートや前記多層型シートを加熱し軟化させた後、高圧のエアーが供給される孔を有する下型と、ポケット形状の凹部を有する上型との間に挟み、エアーを供給してポケットを形成する方法
・ドラム式真空成形法：本発明のＰＶＣシートや前記多層型シートをポケット形状の凹部を有する加熱ドラムで部分的に加熱し軟化させた後、前記凹部を真空引きしてポケットを成形する方法
・ピン成形法：本発明のＰＶＣシートや前記多層型シートを加熱し軟化させた後、ポケット形状の凹凸金型で圧着する方法
・プレヒータープラグアシスト圧空成形法：本発明のＰＶＣシートや前記多層型シートを加熱し軟化させた後、高圧のエアーが供給される孔を有する下型と、ポケット形状の凹部を有する上型との間に挟み、エアーを供給してポケットを形成する方法であって、成形の際に、凸形状のプラグを上昇および降下させて成形を補助する方法。
【００６３】
これらの中でも、本発明のＰＶＣシートや前記多層型シートは、真空成形法のみならず、圧空成形法によっても成形不良を起こさないので、平板式圧空成形法やプラグアシスト圧空成形法などの圧空成形法で成形することができる。
【００６４】
なお、前記ブリスターパックのポケット部の形状、大きさ、深さ、個数、配列等は医薬品の形状や用途によって適宜選択することができる。
【００６５】
前記シール材（蓋材）としては、ヒートシール（加熱接着）によって、装填された内容物を密封できることから、ヒートシール性樹脂層を有するものが好ましい。ヒートシール性樹脂層とは、ヒートシールの際に、医薬品が装填された本発明のＰＶＣシートや前記多層型シートと融着する層である限り特に限定されないが、例えば、低密度ポリエチレン（ＬＤＰＥ）、中密度ポリエチレン（ＭＤＰＥ）、高密度ポリエチレン（ＨＤＰＥ）、線状低密度ポリエチレン（ＬＬＤＰＥ）、エチレン酢酸ビニル共重合体（ＥＶＡ）、ポリプロピレン（ＰＰ）、エチレン・アクリル酸共重合体（ＥＡＡ）、エチレン・メタアクリル酸共重合体（ＥＭＡ）、エチレン・メチルアクリレート共重合体（ＥＭＡＡ）、エチレン・エチルアクリレート共重合体（ＥＥＡ）、エチレン・メチルメタアクリル酸共重合体（ＥＭＭＡ）、アイオノマー（ＩＯ）などを、１種または２種以上含む層が挙げられる。
【００６６】
また、シール材（蓋材）は、ガスバリア性が良好である点から、アルミニウム層などの金属蒸着膜層や金属箔層を有することが好ましい。
【実施例】
【００６７】
以下、本発明について実施例を挙げてさらに具体的に説明するが、本発明はこれらによって限定されるものではない。下記実施例および比較例の樹脂シートは、塩化ビニル系樹脂（Ｂ）、および、化合物（Ａ）またはスズ系安定剤の他に、ＰＶＣシートにおいて従来より使用されてきた前記その他の成分（Ｃ）、特に、これらの中でも好ましい成分を用いて製造することができる。
【００６８】
［実施例１］
ポリ塩化ビニル８５．６質量％、耐衝撃性改良樹脂８質量％、可塑剤４質量％、滑剤１質量％、加工助剤０．６質量％、安定剤０．５質量％およびジベンゾイルメタン０．３質量％を混合することで樹脂組成物を得た。得られた樹脂組成物を用い、カレンダー成形により、厚みが約２５０μｍの樹脂シートを作成した。
【００６９】
［実施例２］
実施例１において、カレンダー成形の条件を、得られる樹脂シートの厚みが約２００μｍになるように変更した以外は、実施例１と同様にして樹脂シートを作成した。
【００７０】
［比較例１］
実施例１において、ジベンゾイルメタン０．３質量％の代わりに、ジオクチルスズ０．３質量％を用いた以外は、実施例１と同様にして、厚みが約２５０μｍの樹脂シートを作成した。
【００７１】
［比較例２］
比較例１において、カレンダー成形の条件を、得られる樹脂シートの厚みが約２００μｍになるように変更した以外は、比較例１と同様にして樹脂シートを作成した。
【００７２】
＜安定性＞
前記実施例１および比較例１の樹脂シートの熱安定性を以下の方法で測定した。結果を表１に示す。
ホットプレス機を用い、加熱温度２２０〜２６０℃、プレス圧力１００ｋｇｆの条件にて、実施例１および比較例１の樹脂シートを３分間、加熱プレスし、プレス後のシートの状態を目視により確認し、熱プレス前後で変形や変色がない場合を「○」と評価し、変色が生じた場合を「×」と評価した。
その後、熱プレス後のシートのＹＩ値を分光測色計（コニカミノルタ（株）製、ＣＭ−２６００ｄ）を用いて測定した。
【００７３】
【表１】
0006564569.tif 000004
【００７４】
表１から、実施例の樹脂シートは、従来の樹脂シート（比較例の樹脂シート）と比べ、同程度またはそれ以上の耐熱性を示すことが分かる。
【００７５】
＜臭気＞
前記実施例２および比較例２の樹脂シートの臭気を以下の方法で測定した。
前記実施例２および比較例２の樹脂シートから、それぞれ２．０ｇの試験片を切り出し、該試験片をそれぞれ容量２２ｍＬの大きさのパーキンエルマー社製ガスクロマトグラフィー専用バイアルに入れて密封し、ヘッドスペースサンプラー（ＨＳＳ）で１４０℃で５分間加熱し、加熱により生じた気体６００μＬをＧＣ/ＭＳに自動注入して、各試験片からの発生ガスを分析した。なお、ＧＣ/ＭＳ（ガスクロマトグラフィー質量分析）の分析条件は下記表２に示すとおりである。
【００７６】
臭気試験の結果を表３に示す。なお、表３中、各試験の左側欄の数値は各気体成分のピーク面積を示し、右側欄の数値は空気のピーク面積を１００％とした場合の各発生ガス成分の割合（％）を示す。●や▲は臭気強度の大きい物質であり、●（有機酸）の方が▲（芳香族など）より１００倍程強い。
【００７７】
【表２】
0006564569.tif 000005
【００７８】
【表３】
0006564569.tif 000006
【００７９】
実施例２および比較例２の樹脂シートからは、いずれも臭気強度の強い硫化水素、硫化メチル、メルカプタン等の硫黄化合物は検出されなかった。
比較例２の樹脂シートからは、臭気強度の強い物質として2-Ethyl-hexanoic acidおよび2-Propyl-1-pentanolが検出されたが、実施例２の樹脂シートからは2-Ethyl-hexanoic acidが検出されず、また、2-Propyl-1-pentanolの発生量も１／３以下に減少し、ガスの全発生量についても１０ｐｐｃ以下に減少していた。
以上の分析結果から、実施例の樹脂シートは、従来の樹脂シート（比較例の樹脂シート）と比べ、臭気の発生が少ないことが分かる。
【００８０】
＜紫外・可視光透過性＞
前記実施例１および比較例１の樹脂シートの全光線透過性を、紫外可視分光光度計（日本分光（株）製Ｖ−５６０）を用いて測定した。具体的には、前記実施例１および比較例１の樹脂シートから、それぞれ１０×４０ｍｍの大きさの試験片を切り出し、該試験片を用い、前記紫外可視分光光度計で２２０〜７８０ｎｍの光の透過率を測定した。結果を図１に示す。
【００８１】
図１から、実施例の樹脂シートは、従来の樹脂シート（比較例の樹脂シート）と比べ、紫外線（２２０〜３８０ｎｍ）を十分にカットできており、さらに、可視光（４００〜７８０ｎｍ）透過性に優れることが分かる。
【００８２】
＜ヘイズ＞
前記実施例１および比較例１の樹脂シートのヘイズを、紫外可視分光光度計（日本分光（株）製Ｖ−５６０）を用いて測定した。具体的には、前記実施例１および比較例１の樹脂シートから、それぞれ１０×４０ｍｍの大きさの試験片を切り出し、該試験片を用い、前記紫外可視分光光度計で全光線透過率および拡散光線透過率を測定し、これらの値からヘイズを算出した。
【００８３】
実施例１の樹脂シートのヘイズは、約０．８％であり、比較例１の樹脂シートのヘイズは、約１．５％であった。
以上の結果から、実施例の樹脂シートは、従来の樹脂シート（比較例の樹脂シート）と比べ、ヘイズ値が小さく、透明性についても優れることが分かる。
【００８４】
＜安全性＞
実施例１の樹脂シートの安全性を、食品、添加物等の規格基準（昭和３４年厚生省告示第３７０号）の第３のＤの２、合成樹脂製の器具又は容器包装（区分：使用温度、１００℃以下）に基づいて測定した。
実施例の樹脂シートは、表４に示す分析結果となり、安全性に優れることが分かる。また、実施例の樹脂シートは、浸出用液として、ヘプタン、２０％エタノール、水または４％酢酸のいずれの浸出用液を用いた場合でも、蒸発残留物試験による蒸発残留物量が、１０μｇ／ｍｌ以下となり、ブリードアウト量が極端に少ないことが分かる。
【００８５】
【表４】
0006564569.tif 000007
【００８６】
表４のような安全性についての分析試験を経て初めて、樹脂シートが医薬品包装用として使用できるか否かが決まる。医薬品を包装するためのシートには、それだけの安全性が求められる。
従来は、前記化合物（Ａ）を含み、医薬品の包装用として使用できる樹脂シートについては、知られていなかった。
【００８７】
＜ブリスターパック成形性＞
前記実施例１および比較例１で得られた樹脂シートのブリスターパック成形性を以下の方法で評価した。結果を表５に示す。
ブリスターパックの成形性は、ＰＴＰ成形機（シー・ケー・ディー（株）製、ＦＢＰ−Ｍ２）において、実施例１および比較例１の樹脂シートをピンポイント加熱板を用いて下記表５の温度で加熱した後、φ１１．０×Ｈ４．０用錠剤型（直径１１ｍｍφ、深さ４．０ｍｍ）およびプラグアシスト機構を用いて成形し、各温度における得られた樹脂シートの成形型（錠剤型）への型追従性を評価した。なお、型追従性は、目視により、ポケット天部、コーナー部および側面部の外観ムラを評価した。
【００８８】
さらに、前記（加熱温度１２０℃）で得られたポケット部を有する樹脂シートを、アルミ箔でシールし、得られたブリスターパックにスリットを入れた後、幅５０ｍｍ、長さ１０８ｍｍ、コーナーＲ５ｍｍに打ち抜いた。得られた成形品の、アルミ箔と樹脂シートの接着部であるダイス目の現れ方を外観評価した。
【００８９】
【表５】
0006564569.tif 000008
【００９０】
表５より、実施例の樹脂シートは、従来の樹脂シート（比較例の樹脂シート）と比べ、低温で成形可能であることが分かり、低温成形性に優れていることが分かる。
また、ダイス目の現れ方、アルミ箔の破れもなく、従来の樹脂シート（比較例の樹脂シート）と同程度のアルミシール性を有することが分かる。
【図１】
0006564569.tif 000010